ПРОМОТИРОВАННЫЙ МЕДЬЮ ГМЕЛИНИТ И ЕГО ПРИМЕНЕНИЕ В СЕЛЕКТИВНОМ КАТАЛИТИЧЕСКОМ ВОССТАНОВЛЕНИИ NOX

x
1. Способ получения катализатора для селективного каталитического восстановления NO, содержащего цеолитный материал, причем указанный цеолитный материал содержит
2
2
3
2
2
3
(A) один или более цеолитов, имеющих каркасную структуру GME, содержащую YO и ХО, и необязательно дополнительно содержит один или более цеолитов, имеющих каркасную структуру СНА, содержащую YO и ХО
и/или содержит
2
2
3
2
2
3
(B) одну или более цеолитных фаз срастания одного или более цеолитов, имеющих каркасную структуру GME, содержащую YO и ХО, и одного или более цеолитов, имеющих каркасную структуру СНА, содержащую YO и ХО, где Y представляет собой тетравалентный элемент, и X представляет собой трехвалентный элемент, и где указанный способ включает:
2
2
3
(i) получение смеси, содержащей по меньшей мере один источник YO, по меньшей мере один источник ХО, и необязательно содержащей затравочные кристаллы;
(ii) кристаллизацию смеси, полученной на стадии (i), с получением цеолитного материала, содержащего один или более цеолитов, имеющих каркасную структуру GME, и необязательно дополнительно содержащего один или более цеолитов, имеющих каркасную структуру СНА, и/или с получением цеолитного материала, содержащего одну или более цеолитных фаз срастания одного или более цеолитов, имеющих каркасную структуру GME, и одного или более цеолитов, имеющих каркасную структуру СНА;
(iii) необязательно выделение цеолитного материала, полученного на стадии (ii);
(iv) необязательно промывание цеолитного материала, полученного на стадии (ii) или (iii);
(v) необязательно сушку цеолитного материала, полученного на стадии (ii), (iii), или (iv);
(vi) воздействие на цеолитный материал, полученный на стадии (ii), (iii), (iv), или (v), методикой ионного обмена, где по меньшей мере один ионный некаркасный элемент или соединение, содержащееся в цеолитном материале, подвергают ионному обмену на Си и/или Fe.
2. Способ по п. 1, где Y выбран из группы, состоящей из Si, Sn, Ti, Zr, Ge, и комбинаций двух или более из них.
3. Способ по п. 1, где X выбран из группы, состоящей из Al, В, In, Ga, и комбинаций двух или более из них.
4. Способ по п. 1, где смесь, полученная на стадии (i), дополнительно содержит систему растворителей, содержащую один или более растворителей.
5. Способ по п. 1, где смесь, полученную на стадии (i), кристаллизуют на стадии (ii) с получением цеолитного материала, содержащего один или более цеолитов, имеющих каркасную структуру GME, где цеолитный материал по существу не содержит цеолиты и/или цеолитные фазы, имеющие каркасную структуру СНА.
6. Способ по любому из пп. 1-5, где смесь, полученная на стадии (i), по существу не содержит фосфор и/или соединения, содержащие фосфор.
X
7. Катализатор для селективного каталитического восстановления NO; содержащий цеолитный материал, причем указанный цеолитный материал содержит один или более цеолитов, имеющих каркасную структуру GME, и необязательно дополнительно содержит один или более цеолитов, имеющих каркасную структуру СНА, получаемый и/или полученный согласно способу по любому из п.п. 1-6.
x
8. Катализатор для селективного каталитического восстановления NO, содержащий цеолитный материал, причем указанный цеолитный материал содержит
2
2
3
2
2
3
(А) один или более цеолитов, имеющих каркасную структуру GME, содержащую YO и ХО, и необязательно дополнительно содержит один или более цеолитов, имеющих каркасную структуру СНА, содержащую YO и ХО, и/или содержит
2
2
3
2
2
3
2
(В) одну или более цеолитных фаз срастания одного или более цеолитов, имеющих каркасную структуру GME, содержащую YO и ХО, и одного или более цеолитов, имеющих каркасную структуру СНА, содержащую YO и ХО, где Y представляет собой тетравалентный элемент, и X представляет собой трехвалентный элемент, и где цеолитный материал содержит Си и/или Fe в качестве некаркасных элементов в количестве в интервале от 0,1 до 15 мас. %, как вычислено в виде элемента и на основе 100 мас. % YO, содержащегося в цеолитном материале.
2
2
3
2
2
3
2
2
3
9. Катализатор по п. 8, где цеолитный материал содержит один или более цеолитов, имеющих каркасную структуру СНА, содержащую YO и ХО, и/или где цеолитный материал содержит одну или более цеолитных фаз срастания одного или более цеолитов, имеющих каркасную структуру GME, содержащую YO и ХО, и одного или более цеолитов, имеющих каркасную структуру СНА, содержащую YO и ХО.
10. Катализатор по п. 8, где цеолитный материал по существу не содержит цеолиты и/или цеолитные фазы, имеющие каркасную структуру СНА.
11. Катализатор по любому из п. 8, где каркасная структура цеолитного материала по существу не содержит фосфор.
12. Катализатор по любому из п. 8, где Y выбран из группы, состоящей из Si, Sn, Ti, Zr, Ge, и смеси двух или более из них.
13. Катализатор по любому из пп. 8-12, где X выбран из группы, состоящей из Al, В, In, Ga, и смеси двух или более из них.
x
14. Способ селективного каталитического восстановления NO включающий:
(a) обеспечение катализатора, содержащего катализатор по любому из пп. 7-13; и
x
(b) контактирование газового потока, содержащего NO, с катализатором, обеспеченным на стадии (а).
15. Применение катализатора по любому из пп. 7-13 в каталитическом процессе.